(57)【要約】      （修正有）【課題】シャワートイレに特に適した水解性衛生薄葉紙を提供する。【解決手段】中間シート２とこれの表裏に積層される複数の表面側シート１及び裏面側シート３とを有する４〜６プライの層構造を有し、紙厚が３５０〜５５０μｍであり、水解性が１０〜１００秒であり、坪量が全体として４０〜７５ｇ／ｍ2の範囲にあり、前記表面側シート、裏面側シートを構成するプライの坪量が１０．０〜１２．５ｇ／ｍ2の範囲にありかつそれら各プライのクレープ率は１６〜２０％であり、前記中間シートを構成するプライの坪量が１３．０〜１６．０ｇ／ｍ2の範囲にありかつクレープ率が２６〜３０％である水解性衛生薄葉紙Ｘ１により解決される。【選択図】図１
2010202986.tif 000002
【特許請求の範囲】
【請求項１】
中間シートとこれの表裏に積層される複数の表面側シート及び裏面側シートとを有する４〜６プライの層構造を有し、
紙厚が３５０〜５５０μｍであり、水解性が１０〜１００秒であり、坪量が全体として４０〜７５ｇ／ｍ2の範囲にあり、
前記表面側シート、裏面側シートを構成するプライの坪量が１０．０〜１２．５ｇ／ｍ2の範囲にあり、前記中間シートを構成するプライの坪量が１３．０〜１６．０ｇ／ｍ2の範囲にあり、かつ、
中間シート及び表裏面側シートを構成する各プライにサイズ剤が担持されているとともに、前記中間シートにおけるサイズ剤添加量が表裏面側シートのサイズ剤添加量よりも少なく、かつ、表裏面側シートを構成するプライのサイズ剤添加量が１．０〜５．０ｋｇ／ｔの範囲にあり、中間シートを構成するプライのサイズ剤添加量が０．２〜３．０ｋｇ／ｔの範囲あることを特徴とする水解性衛生薄葉紙。
【請求項２】
縦方向の湿潤紙力が４５〜８０ｃＮ／２５ｍｍであり、横方向の湿潤紙力が１８〜３５ｃＮ／２５ｍｍであり、かつ、縦方向の乾燥紙力が４９０〜８７０ｃＮ／２５ｍｍであり、横方向の乾燥紙力が１７０〜２９０ｃＮ／２５ｍｍである請求項１記載の水解性衛生薄葉紙。
【請求項３】
ソフトネスが３．０〜６．５ＣＮであり、表面側シート及び裏面側シートの各表裏側面のＭＭＤがいずれも０．０６０〜０．０８０の範囲にある請求項１記載の水解性衛生薄葉紙。
【請求項４】
中間シートを構成するプライのクレープ率が、２６〜３０％であり、表裏面側シートを構成するプライのクレープ率が、１６〜２０％である請求項１記載の水解性衛生薄葉紙。
【請求項５】
表面側シートにドットエンボスとデザインエンボスが付与され、裏面側シートにマイクロエンボスが付与されている請求項１記載の水解性衛生薄葉紙。
【請求項６】
請求項１〜５の何れか１項に記載の衛生薄葉紙であって帯状をなすものがロール状に巻かれたトイレットペーパーロールであって、
巻き硬さが０．４５〜０．６０ｋｇｆであり、巻き長さが９〜１７ｍであり、巻径が１００〜１１７ｍｍであることを特徴とするトイレットペーパーロール。
【発明の詳細な説明】
【技術分野】
【０００１】
本発明は、トイレットペーパーに代表される水解性衛生薄葉紙に関する。
【背景技術】
【０００２】
トイレットペーパー等の水解性衛生薄葉紙はよく知られるところである。この種の水解性衛生薄葉紙においては、拭き取り性能や肌へ感触という基本性能に加えて、近年、シャワートイレの普及によって、高い吸収性及び裏抜け防止性、湿潤紙力等が求められている。そこで、このようなシャワートイレの普及に伴い、シャワートイレ用と称するトイレットペーパーも市販に供されている。しかし、従来の製品は、例えば、単に紙厚が厚いだけで柔らかさにかけていたり、吸収性や裏抜け防止性等のいくつかの機能においてシャワートイレ用と称されない一般的な製品と同等の機能しか有さないものがほとんどであり、かかるシャワートイレへの対応において十分とはいえないところがある。
そして、トイレットペーパーにおいては、よりいっそうかかるシャワートイレにおいて使用した際の機能向上、特にはより吸水性が高くしかも吸水しても裏抜けせず安心感のあるものが求められている。
【先行技術文献】
【特許文献】
【０００３】
【特許文献１】特開２００７−６８５７７号公報
【発明の概要】
【発明が解決しようとする課題】
【０００４】
そこで、本発明の主たる課題は、トイレットペーパーの基本的性能である拭き取りに適した柔らかさと摩擦感を持ち、そのうえ吸水に適した厚み感と吸水性の速さと裏抜けが少ない、特にシャワートイレでの使用に適した、衛生薄葉紙を提供することにある。
【課題を解決するための手段】
【０００５】
上記課題を解決した本発明とその効果は次記のとおりである。
＜請求項１記載の発明＞
中間シートとこれの表裏に積層される複数の表面側シート及び裏面側シートとを有する４〜６プライの層構造を有し、
紙厚が３５０〜５５０μｍであり、水解性が１０〜１００秒であり、坪量が全体として４０〜７５ｇ／ｍ2の範囲にあり、
前記表面側シート、裏面側シートを構成するプライの坪量が１０．０〜１２．５ｇ／ｍ2の範囲にあり、前記中間シートを構成するプライの坪量が１３．０〜１６．０ｇ／ｍ2の範囲にあり、かつ、
中間シート及び表裏面側シートを構成する各プライにサイズ剤が担持されているとともに、前記中間シートにおけるサイズ剤添加量が表裏面側シートのサイズ剤添加量よりも少なく、かつ、表裏面側シートを構成するプライのサイズ剤添加量が１．０〜５．０ｋｇ／ｔの範囲にあり、中間シートを構成するプライのサイズ剤添加量が０．２〜３．０ｋｇ／ｔの範囲あることを特徴とする水解性衛生薄葉紙。
【０００６】
＜請求項２記載の発明＞
縦方向の湿潤紙力が４５〜８０ｃＮ／２５ｍｍであり、横方向の湿潤紙力が１８〜３５ｃＮ／２５ｍｍであり、かつ、縦方向の乾燥紙力が４９０〜８７０ｃＮ／２５ｍｍであり、横方向の乾燥紙力が１７０〜２９０ｃＮ／２５ｍｍである請求項１記載の水解性衛生薄葉紙。
【０００７】
＜請求項３記載の発明＞
ソフトネスが３．０〜６．５ＣＮであり、表面側シート及び裏面側シートの各表裏側面のＭＭＤがいずれも０．０６０〜０．０８０の範囲にある請求項１記載の水解性衛生薄葉紙。
【０００８】
＜請求項４記載の発明＞
中間シートを構成するプライのクレープ率が、２６〜３０％であり、表裏面側シートを構成するプライのクレープ率が、１６〜２０％である請求項１記載の水解性衛生薄葉紙。
【０００９】
＜請求項５記載の発明＞
表面側シートにドットエンボスとデザインエンボスが付与され、裏面側シートにマイクロエンボスが付与されている請求項１記載の水解性衛生薄葉紙。
【００１０】
＜請求項６記載の発明＞
請求項１〜５の何れか１項に記載の衛生薄葉紙であって帯状をなすものがロール状に巻かれたトイレットペーパーロールであって、
巻き硬さが０．４５〜０．６０ｋｇｆであり、巻き長さが９〜１７ｍであり、巻径が１００〜１１７ｍｍであることを特徴とするトイレットペーパーロール。
【図面の簡単な説明】
【００１１】
【図１】本発明の水解性衛生薄葉紙の断面概略図である。
【図２】本発明の水解性衛生薄葉紙のエンボスを説明するための図である。
【図３】本発明にかかるエンボス付与方法を説明するための図である。
【図４】本発明にかかるその他のエンボス付与例を説明するための図である。
【発明を実施するための形態】
【００１２】
次いで、本発明の実施の形態を図面を参照しながら以下に詳述する。図１は、本発明に係る水解性衛生薄葉紙Ｘ１の断面図である。図２は、本発明にかかるエンボスを説明する図である。図３は、本発明にかかるエンボスの付与について説明するための図である。
【００１３】
本発明の水解性衛生薄葉紙Ｘ１は、中間シート２とこれの表裏に積層される表面側シート１及び裏面側シート３とを有する４〜６プライの層構造を有する。好ましくは、一層（１プライ）の中間シート２に対して、表裏面側シート１，３の少なくとも一方が複数プライある形態である。図１の例では、一層（１プライ）の中間シートと、二層（２プライ）の表面側シート、一層（１プライ）の裏面側シートの計四層（４プライ）構造をなしている。
【００１４】
なお、本発明は図示例に限らず、中間シート２を有すること、及び４〜６プライ構造であること、及び中間シート２の表面側及び裏面側にそれぞれ表裏面側シートが一層（１プライ）ずつ有してさえいればよい。
【００１５】
本発明にかかる水解性衛生薄葉紙Ｘ１では、紙厚が３５０〜５５０μｍ、より好ましくは３７０〜５４０μｍである。紙厚が３５０μｍ未満であると温水洗浄の使用後の拭き取りで吸水性や厚み感が不足し、５５０μｍを超えると柔らかさが失われることとなる。
【００１６】
紙厚の測定方法としては、ＪＩＳ Ｐ ８１１１の条件下で、ダイヤルシックネスゲージ（厚み測定器）「ＰＥＡＣＯＣＫ Ｇ型」（尾崎製作所製）を用いて測定するものとする。具体的には、プランジャーと測定台の間にゴミ、チリ等がないことを確認してプランジャーを測定台の上におろし、前記ダイヤルシックネスゲージのメモリを移動させてゼロ点を合わせ、次いで、プランジャーを上げて試料を試験台の上におき、プランジャーをゆっくりと下ろしそのときのゲージを読み取る。このとき、プランジャーをのせるだけとする。なお、紙厚は測定を１０回行って得られる平均値とする。
【００１７】
また、本発明における水解性衛生薄葉紙Ｘ１における水解性とは、ほぐれやすさ試験（ＪＩＳ Ｐ ４５０１で規定される、ほぐれやすさの試験方法に基づく）における秒数で表し、その値が１０〜１００秒、好ましくは２５〜６０秒である。１０秒未満であると、シャワートイレで使用した際に、拭き取り操作をするとほぐれた薄葉紙が皮膚に付着するおそれが高まり、１００秒を超えると、トイレに流した際に、配管の詰まりが起きやすくなる。なお、この秒数における上限値は、水解性衛生薄葉紙の一般的な上限値であるが、下限値に関してはシャワートイレに適するための数値範囲であり一般的な数値よりも高めである。
【００１８】
他方、本発明の水解性衛生薄葉紙Ｘ１は、全体としての坪量が４０〜７５ｇ／ｍ2の範囲、好適には４５〜７０ｇ／ｍ2の範囲とされている。この坪量は、薄葉紙全体としての坪量である。全体としての坪量が４０ｇ／ｍ2未満であると温水洗浄用として必要な吸水性を確保しにくくとなり、７５ｇ／ｍ2を超えると紙質が硬く拭き取りに適さないものとなる。
【００１９】
さらに、本発明においては、表面側シート１、裏面側シート３を構成する各層（各プライ）の坪量が１０．０〜１２．５ｇ／ｍ2の範囲、好適には１０．５〜１２．０ｇ／ｍ2の範囲にある。この坪量は、各層（各プライ）の坪量であり、表面側シート若しくは裏面側シートを２層、３層とするならば、それぞれの層（プライ）をこの範囲とする。なお、複数層（複数プライ）とする場合においては、それら各層（各プライ）の坪量はすべて同一である必要はない。
そのうえ、本発明においては、中間シートの米坪は１３．０〜１６．０ｇ／ｍ2の範囲にある。なお、本発明における坪量は、ＪＩＳ Ｐ ８１２４の米坪測定方法による。
【００２０】
さらに、本発明では、上述の坪量であるとともに、浸透性のコントロール及び表面性を向上させる目的でサイズ剤を添加する。より、具体的には、中間シート及び表裏面側シートを構成する各プライにサイズ剤が担持し、しかも、前記中間シートにおけるサイズ剤添加量が表裏面側シートのサイズ剤添加量よりも少なくする。そのうで、表裏面側シートを構成するプライのサイズ剤添加量を１．０〜５．０ｋｇ／ｔの範囲とし、中間シートを構成するプライのサイズ剤添加量を０．２〜３．０ｋｇ／ｔの範囲とする。
【００２１】
このように、サイズ剤を表裏面側シートを構成するプライに対しては、パルプトン当たり０．２〜５．０ｋｇ／ｔ添加させることで、主にパルプ繊維の表面に結合し、水解性衛生薄葉紙の表裏面における吸水性を遅延させ、裏抜けが抑制されるとともに、中間シートに移動するまえに瞬時に紙面延在方向に広がって、広範にわたって水分が中間層に触れるようになる。さらに、サイズ剤は、水解性への影響が小さく、しっかりとした感じ、及び必要な紙力を確保することができる。本発明においては、表裏面側シートおよび中間シートの坪量の設計、及び層構造と相まって、これらのシートを構成するプライに対する添加割合及び添加量を規定することで、適当な弱サイズ性を発揮させ、好ましい吸水性にコントロールする。ここで、サイズ剤としては、中性領域でパルプ材に定着可能なＡＫＤ、ＡＳＡ、ロジン系サイズ剤、スチレン系合成サイズ剤等が使用できる。少なくとも、これらの種であれば、上記添加量の範囲内において、本願発明の所望の効果を発揮させることができる。
【００２２】
他方、本発明の水解性衛生薄葉紙Ｘ１は、中間シート２を構成するプライのクレープ率が２６〜３０％であり、表面側シート１、裏面側シート３を構成する各層（各プライ）のクレープ率が１６〜２０％であるのが望ましい。
【００２３】
中間シート２を構成するプライのクレープ率が、２６〜３０％であることにより、嵩高となり、裏抜け防止と吸水量の向上に寄与する。そして、表面側シート及び裏面側シートを構成するプライのクレープ率が１６〜２０％であることにより、表裏面が適度な滑らかさを有しつつ、伸びが少なくしっかりとした拭き取り性が発現される。
【００２４】
また、このようなクレープ率とすることで、上述の各シートの坪量とを弱サイズ性とすることと相まって、表面性を物理的にも化学的にも滑らかにする効果がある。また、特に中間シートを構成するプライのクレープ率が表裏側面シートを構成するプライのクレープ率よりも大きいので、中間シートが吸水した水を保持する吸水シートとして機能する。
【００２５】
すなわち、本発明においてこのように設計すると、水解性衛生薄葉紙Ｘ１は、中間シート２に対して表裏面側シート１，３の坪量及びクレープ率が低いので、表面或いは裏面に水分に触れたときに、表裏面側シートにおいてクレープがあまり延びずに瞬時に水分が吸収される。そして、その表裏面側シートに吸収された水分は、クレープ率が大きくしかも坪量の高い中間シートに瞬時に移行する。したがって、高い水分の吸収性を有しつつも、表裏面側シートが水分によって安易に水解することなく、滑らかでありながらも比較的しっかりとした感じが得られ、使用者は安心して拭き取り作業ができるものとなる。
【００２６】
なお、本発明にいう、クレープ率とは、（（（製紙時のドライヤーの周速）−（リール周速））／（製紙時のドライヤーの周速）×１００）により算出することができる。
さらに、本発明の水解性衛生薄葉紙Ｘ１は、縦方向の湿潤紙力が４５〜８０ｃＮ／２５ｍｍであり、横方向の湿潤紙力が１８〜３５ｃＮ／２５ｍｍであり、かつ、縦方向の乾燥紙力が４９０〜８７０ｃＮ／２５ｍｍであり、横方向の乾燥紙力が１７０〜２９０ｃＮ／２５ｍｍであるのが望ましい。
【００２７】
ここで、本発明の水解性衛生薄葉紙Ｘ１における、各紙力は、ＪＩＳ  Ｐ  ８１１３に基づくものであり、例えば、ミネベア株式会社製「万能引張圧縮試験機  ＴＧ−２００Ｎ」を用いて測定することができる。なお、本発明にかかる各紙力においては、試料は、幅２５ｍｍ、長さ１００ｍｍ（チャック間距離）とする。
【００２８】
このような紙力を達成するにあたっては、本発明においては、パルプ材の選定、叩解による紙力向上、乾燥紙力剤の添加、クレープ率の設定等によって調整できる。紙力向上の目的で、抄紙時の乾燥熱により自己架橋して湿潤紙力を発現させる湿潤紙力剤を用いること必要はなく、本発明では、水解性等の点でこのような湿潤紙力剤の使用は望ましくない。
【００２９】
さらに、本発明の水解性衛生薄葉紙Ｘ１は、ソフトネスが３．０〜６．５ＣＮであり、表面側シート及び裏面側シートの表裏外面のＭＭＤがいずれも０．０６０〜０．０８０の範囲にあるのが望ましい。ソフトネスが６．５ＣＮを超えると、使用の際にごわついた感じを受けやすくなるとともに、拭き取りの際の肌の凹凸への追随性が悪くなり拭き取り性も悪化する。このソフトネスは特に好ましくは、３．２〜６．０ＣＮであるのがよい。ただし、ソフトネスは、３．０以上であるのがよく、これ未満であると、頼りなく感じたり使用する際に破れが起きやすくなる。ここでの、ソフトネスの測定は、ＪＡＰＡＮ  ＴＡＰＰＩ  Ｎｏ．３４に準じ、クリアランスを２０ｍｍとして測定したものである。
【００３０】
また、ＭＭＤの値が０．０８０超過であると表面の滑らかさに劣る。なお、ここでのＭＭＤは、ＪＩＳ  Ｐ  ８１１１に規定される条件下で測定した、１０ｍｍ角のピアノ線端子と衛生薄葉紙との摩擦係数の平均偏差ＭＭＤである。摩擦係数の平均偏差ＭＭＤは、カトーテック株式会社製「摩擦感テスター  ＫＥＳ  ＳＥ」を用いて測定することができる。ＭＭＤ値が大きいほど滑らかさに劣ることを意味する。ＭＭＤの値が０．０６０未満であると、滑り感が強く適度な拭き取り性が得られない。
【００３１】
このソフトネス及びＭＭＤは、上記の衛生薄葉紙Ｘ１の構造及びその坪量、クレープ率を基本として、パルプの叩解度、柔軟剤等の薬液担持或いは後述のマイクロエンボス付与などによって適宜調整することで達成できる。
【００３２】
浸透枚数は、４．０〜６．０枚であることが望ましい。６．０枚超過であれば浸透し易く、使用時に裏抜けが多く、シャワートイレ使用時の拭き取りに、より多くの枚数を必要とすることになる。４．０枚未満であれば、過剰に浸透性が悪く水解性が悪化するため好ましくない。
【００３３】
これは、ＪＩＳ  Ｐ  ８１１１の環境下において、水平に保持したアクリル板上に１ｍｌの蒸留水を１００ｍｍ角にメンディングテープ等で区画した内側に吹き付け等の手段で平均して塗布し、その上に１０枚の衛生薄葉紙を載せ均一に１ｋｇの加重を掛けて３秒後に、蒸留水が浸透している枚数を数え、１０回の平均値を求めたものである。浸透枚数は少ないほど裏抜けが少ないと評価されるものである。
【００３４】
吸水量は単位面積当りの吸水重量を示すもので、大きいほどシートの保持できる水量が大きい。本発明では８３０〜１０５０ｇ／ｍ2であることが望ましい。８３０ｇ／ｍ2未満では使用枚数が多くなり、重ねて使用する際にゴワゴワした感触となる。１０５０ｇ／ｍ2超過では、１枚でも硬い感触となり、また過剰な品質となり使用時の無駄につながるため好ましくない。
【００３５】
保水量は、シートを１００ｍｍ角に裁断し、パンに入れた蒸留水に浸してから、引き上げて１０秒間保持して水を切り、水に浸す前と後の重量の差を１００倍して求める。単位はｇ／ｍ2である。
【００３６】
他方、本発明の水解性衛生薄葉紙Ｘ１は、エンボスが施されているのが望ましい。エンボスの付与は、本発明の水解性衛生薄葉紙Ｘ１の特徴的な層構造と相まって、特に、表面側シート１にデザインエンボス１１（マクロエンボスとも言われる）とドットエンボス１２とが付与され、裏面側シート３にマイクロエンボス（図示せず）が付与され、中間シート２にはエンボスが付与されていないのが望ましい。
【００３７】
ここで、マイクロエンボス１１は、紙面ほぼ全体に散在される微細なエンボスであり、各頂点部の面積がそれぞれ０ ．０１〜０．８０ｍｍ2未満である。ドットエンボス１２は、各頂点部の面積がそれぞれ０．８０ 〜 ４．００ｍｍ2未満であり、デザインエンボス１１は、幅０．２０〜４．００ｍｍの線（ライン）及び面積４．００〜 ４００ｍｍ2の面の少なくともいずれか一方で形成されるものを意味する。
【００３８】
表面側シート１におけるデザインエンボス１１、ドットエンボス１２の平面視での配置形態は適宜選択できる。一例は、図２に示すものである。図２の例においては、表面側シート１におけるデザインエンボス１１は、面を間欠的に線状に配して全体として曲線格子状としたデザインと花弁様のデザインをなすように配置され、ドットエンボス１２は、上記デザインエンボスによる曲線格子内に配されている。また、図示はしないが裏面側シートにおけるマイクロエンボスは、紙面の全体に散在させるように付与される。
【００３９】
水解性衛生薄葉紙Ｘ１は、マイクロエンボスの存在によって、柔軟性を有し、表面が滑らかなものとなる。また、水解性衛生薄葉紙Ｘ１は、デザインエンボス１１，１１…の存在によって、さらなる嵩高さと意匠性を有するものとなる。さらに、水解性衛生薄葉紙Ｘ１は、ドットエンボス１２，１２…の存在によって、嵩だか性、吸収性を有するものとなる。加えて、水解性衛生薄葉紙Ｘ１によると、トイレットペーパーの場合では、デザインエンボス１１，１１…によって大の汚れ（ 排泄物全般の汚れ） が、ドットエンボス１２，１２…によって中の汚れ（ デザインエンボス２１，２１…で拭き取れなかった汚れ） が、マイクロエンボス１１，１１…によって小の汚れ（ デザインエンボス２１，２１…及びドットエンボス１２，１２…で拭き取れなかった汚れ）が拭き取られる。したがって、水解性衛生薄葉紙Ｘ１によると、拭き取り操作によって、拭き残しがなくなる。
【００４０】
また、本発明の水解性衛生薄葉紙Ｘ１において中間シート２にエンボスがないこととすることにより、中間シート２と表裏面側シート１，３との距離が過度に離れず、表裏面側シートで吸収された水や汚物が中間シートに移行しやすくなり、吸水性能等が十分に発揮される。
【００４１】
さらには、本形態の水解性衛生薄葉紙Ｘ１では、表面におけるドットエンボス１２，１２…の頂点部（凹部）とデザインエンボス１１，１１…の線及び面の合計面積が、水解性衛生薄葉紙１００ｃｍ2あたり３．０〜３０．０ｃｍ2、好ましくは４．０〜２４．０ｃｍ2、より好ましくは５．０〜２５．０ｃｍ2とされているのがよい。
【００４２】
水解性衛生薄葉紙１００ｃｍ2 あたり３．０ｃｍ2未満であると、十分な嵩が安定して得られず、また吸収性の低下に繋がる。他方、総面積が、水解性衛生薄葉紙１００ｃｍ2あたり３０．０ｃｍ2を超えると、エンボスの深さに対して紙の入りが浅くなり、結果的に嵩が得られなくなる。
【００４３】
他方、裏面の総面積に対するマイクロエンボスの頂点部（凹部）合計面積率は０．５〜３０．０％、好ましくは１．０〜２５．０％、より好ましくは２．０〜１８．０％であるのが望ましい。
【００４４】
裏面の総面積に対するマイクロエンボスの頂点部合計面積率が０．５％未満であると、十分な柔軟性、滑らかさ感が得られないおそれがある。他方、総面積に対するマイクロエンボスの頂点部合計面積率が３０．０％を超えると、柔軟性は向上するものの、２プライ以上の複数プライの場合、プライ離れが起こり易くなる。このプライ離れを防止するため、マイクロエンボスの頂点部でプライ間を接着すると、接着範囲が大きくなり過ぎて紙の柔軟性を損なうおそれがある。
【００４５】
次に、上述のエンボスの付与方法について、特に図３を参照しながら説明する。ただし、この付与方法に限定されるわけではない。
まず、表面側シート１、中間シート２、裏面側シート３を構成する連続シートＳ１〜Ｓ３を用意する。このとき、例えば、表面側シート１が二層（２プライ）であるならば、上述の坪量及びクレープ率に調整した各プライ連続シートをエンボス付与前の適宜の前段階で予め積層状態としておく。裏面側シート３、中間シート１についても同様であり、予め想定した層数（プライ数）に積層した状態の積層連続シートを用意する。
【００４６】
例えば、中間シートを一層とする５プライの水解性衛生薄葉紙を製造する場合には、まず、表面側シート１、裏面側シート２を構成する各積層連続シートＳ１，Ｓ３について、エンボス付与前の適宜の段階で二層（２プライ）構造にしておく。もちろん、この表面側シート１、中間シート２、裏面側シート３を構成する各層の積層と、後述する表面側シート１、裏面側シート２、中間シート３の積層とが連続的に行なわれるように一連の製造ラインにおいて行なってもよい。
【００４７】
図示例にしたがってさらに説明するとエンボス付与は、例えば、裏面側シート３を構成する積層の連続積層シートＳ３に対して、マイクロエンボスをゴム製抑えロール５１Ｒ及び金属製凸エンボスロール５１Ｓで構成される一対のエンボスロールにより押圧して付与する。
【００４８】
その一方で、表面側シート１を構成する積層連続シートＳ１に対して、線状の花弁模様のデザインエンボス１１、点状のドットエンボス１２を、ゴム製抑えロール６１Ｒと金属製凸エンボスロール６１Ｓで構成される一対のエンボスロールによって押圧して付与する。このとき、金属製凸エンボスロール６１Ｓに対向しては、グルーユニットＧ３及び転写ロール３２を介して着色顔料により着色された糊あるいは着色されていない無色の接着糊が塗布される。ここで、金属製凸エンボスロール６１Ｓによる押圧は１５〜３０ｋｇ／ｃｍとするのが望ましい。押圧が小さいと嵩が出にくく、吸液性を阻害する原因に繋がる。逆に大きいと、シートのエンボス部分での破れに繋がり易くなる。
【００４９】
次いで、デザインエンボス１１及びドットエンボス１２が形成された表面側シート１を構成する積層連続シートＳ１は、中間シート２を構成する連続シートＳ２、裏面側シート３を構成する各連続シートＳ３と積層されるとともに、金属製凸エンボスロール６１Ｓに対向する重ね合わせロール７０間に案内され、各連続シートＳ１〜Ｓ３がニップされ、各シートＳ１〜Ｓ３が接着糊によって接着される。その後は、長紙管に巻き付けられた後、細幅のトイレットペーパーロールとされたり、インターホルダに導かれてティシュペーパーなどのシート製品とされる。
【００５０】
ここで、金属製凸エンボスロール６１Ｓに対向する重ね合わせロール７０間のニップのクリアランスは５〜２００μ ｍ 、ニップ圧は５〜２０ｋｇ／ｃｍとするのが望ましい。クリアランス及びニップ圧が小さいと接着性が悪く、逆に大きいと、エンボスの形崩れが生じ、また、接着糊の他のシートへの過度の浸透が多くなり、ザラツキの原因となる。
【００５１】
なお、本発明に係る水解性衛生薄葉紙Ｘ１では、図５（Ａ）〜（Ｅ）にいくつかの構造を例示するように、４〜６プライの積層構造であって、表面側シート１にデザインエンボス２１を付与し、中間シート２にエンボスを付与せず、裏面側シート３にマイクロエンボス１１を付与してこれらを積層した種々の形態をとることができる。
【００５２】
〔衛生薄葉紙の原料等〕
他方、本発明に係る水解性衛生薄葉紙の原料パルプは、既知のものが使用できる、例えば、木材パルプ、非木材パルプ、合成パルプ、古紙パルプなどから、より具体的には、砕木パルプ（ＧＰ）、ストーングランドパルプ（ＳＧＰ）、リファイナーグランドパルプ（ＲＧＰ）、加圧式砕木パルプ（ＰＧＷ）、サーモメカニカルパルプ（ＴＭＰ）、ケミサーモメカニカルパルプ（ＣＴＭＰ）、ブリーチケミサーモメカニカルパルプ（ＢＣＴＭＰ）等の機械パルプ（ＭＰ）、化学的機械パルプ（ＣＧＰ）、半化学的パルプ（ＳＣＰ）、広葉樹晒クラフトパルプ（ＬＢＫＰ）、針葉樹晒クラフトパルプ（ＮＢＫＰ）等のクラフトパルプ（ＫＰ）、ソーダパルプ（ＡＰ）、サルファイトパルプ（ＳＰ）、溶解パルプ（ＤＰ）等の化学的パルプ（ＣＰ）、及びそれらの未漂白パルプ、ナイロン、レーヨン、ポリエステル、ポリビニルアルコール（ＰＶＡ）等を原料とする合成パルプ、脱墨パルプ（ＤＩＰ）、ウエストパルプ（ＷＰ）等の古紙パルプ、かすパルプ（ＴＰ）、木綿、アマ、麻、黄麻、マニラ麻、ラミー等を原料とするぼろパルプ、わらパルプ、エスパルトパルプ、バガスパルプ、竹パルプ、ケナフパルプ等の茎稈パルプ、靭皮パルプ等の補助パルプなどから、一種又は数種を適宜選択して使用することができる。
【００５３】
特には、原料パルプは、ＮＢＫＰとＬＢＫＰとを配合したものが好ましい。適宜古紙パルプが配合されていてもよいが、風合いなどの点で、ＮＢＫＰとＬＢＫＰのみから構成されているのがよく、その場合配合割合としては、ＮＢＫＰ：ＬＢＫＰ＝１０：９０〜５０：５０がよく、特に、ＮＢＫＰ：ＬＢＫＰ＝４０：６０が望ましい。
【００５４】
原料パルプ等の原料は、例えば、公知の抄紙工程、具体的には、ワイヤパート、プレスパート、ドライヤパート、サイズプレス、カレンダパート等を経るなどして薄葉紙とする。抄紙に際しては、例えば、分散剤、苛性ソーダ等のｐＨ調整剤、消泡剤、防腐剤、スライムコントロール剤、剥離剤、柔軟剤、柔軟保湿剤、嵩高剤、乾燥紙力剤、湿潤紙力剤、歩留向上剤、染料、定着剤などの適宜の薬品を添加することができる。
【００５５】
〔トイレットロール〕
本発明における水解性衛生薄葉紙は、特にトイレットペーパーロールとして好適なものである。この場合、かかる水解性衛生薄葉紙Ｘ１によるトイレットペーパーロールは、表面側シート１が巻取り外面となるように巻かれているのが望ましい。デザインが効果的に視認できるとともに消費者に嵩高性を印象づけるメリットがある。
【００５６】
他方、かかる水解性衛生薄葉紙Ｘ１をトイレットペーパーロールとするにあたっては、巻き硬さが０．４５〜０．６０ｋｇｆであり、巻き長さが９〜１７ｍであり、巻径が１００〜１１７ｍｍであるのが望ましい。巻き硬さは、πゲージをロール円周に巻き付けてロール接線方向に左右に引っ張ることでロール中央部を絞り、ロール中央部の径が元の状態から１０ｍｍ縮んだ時の張力をプッシュプルゲージで測定した。巻径はπゲージにより測定した。ここで云うπゲージとは、ステンレス製のメジャーでロール円周に巻き付け、その長さから直径を読み取るものである。
【００５７】
（試験例）
本発明にかかる実施例と、本発明のプライ構造を有さない比較例とについて各種の試験、評価を行なった。各例の物性、組成及び試験・評価の結果を下記の表１及び表２に示す。なお、各例は、すべてエンボスを付与したものであり、表面側シートにデザインエンボスとドットエンボスを付与し、中間シートにはエンボスを付与せず、裏面側シートにはマイクロエンボスを付与したものである。デザインエンボス、ドットエンボスの平面直視における配置形態は、図２に示すものとした。
【００５８】
【表１】
2010202986.tif 000003
【００５９】
【表２】
2010202986.tif 000004
【００６０】
なお、表中における測定方法等については、上述の詳細な説明において説明した方法により行なったが、特記する評価などについては、下記のとおりである。
※１）湿潤破裂は、ＪＩＳ  Ｐ  ８１１２に基づき測定した。
※２）耐摩擦適性（Ｗｅｔ）は、８名の実使用による５段階評価（５が最も良く、１が最も悪い）の平均点で４．０以上のものを◎、３．５以上４．０未満のものを○、３．０以上３．５未満のものを△、３．０未満のものを×とした。
※３）保水量は、シートを１００ｍｍ角に裁断したものを試料とし、これをパンに満たした蒸留水に浸した後、引き上げて１０秒間保持し、余分な水を切り、水に浸す前と後の重量の差を１００倍して求める。単位はｇ／ｍ2である。
※４）保水力（吸水性）は、８名の実使用による５段階評価（５が最も良く、１が最も悪い）の平均点で４．０以上のものを◎、３．５以上４．０未満のものを○、３．０以上３．５未満のものを△、３．０未満のものを×とした。なお、評価は使用にあたって水分を素早く吸収しているか、裏抜けしているかという点を主に評価した。
※５）プライ間剥離は、使用時にプライ離れするもの×、使用時に問題はないが手で層を分離できるもの△、各層間の分離が難しく使用上問題のないもの○と評価した。
※６）表２は、使用感をブラインドで官能評価した結果であり、８名の被験者の実際の使用感を５段階で評価したものである。評価に使用した試料は、表１における実施例１及び２と比較例１であり、比較例１を基準値とした。なお、評価は５段階評価（５が最も良く、１が最も悪い）の平均値とした。
【００６１】
表１及び表２の結果から理解されるとおり、本発明の実施例１〜３については、耐摩擦適性、保水力等の実際の使用感との相関のある評価において良好な結果となった。また、プライ間剥離についても良好であり、製品としても問題のないことが知見された。
【００６２】
以上のことから、本発明によれば、トイレットペーパーの基本的性能である拭き取りに適した柔らかさと摩擦感を持ち、そのうえ吸水に適した厚み感と吸水性の速さと裏抜けが少ない、特にシャワートイレでの使用に適した、衛生薄葉紙が提供されることが確認できた。
【符号の説明】
【００６３】
１…表面側シート、２…中間シート、３…裏面側シート、Ｘ１…水解性衛生薄葉紙、５１Ｓ，６１Ｓ…金属製凸エンボスロール、５１Ｒ，６１Ｒ…ゴム製エンボスロール、７０…ニップロール、３２…転写ロール、Ｇ３…グルーユニット、１１…デザインエンボス、１２…ドットエンボス。
【図１】
2010202986.tif 000005
【図２】
2010202986.tif 000006
【図３】
2010202986.tif 000007
【図４】
2010202986.tif 000008